(57)【特許請求の範囲】
【請求項１】
１種以上の開始剤並びに場合による他の常用の添加物質の存在下でのラジカル重合によって、
（ａ）メタクリル酸とメタクリルニトリルとの総和に対して、
メタクリルニトリル４０〜６０重量％、
メタクリル酸６０〜４０重量％および他の単官能性のビニル系不飽和モノマー、メタクリル酸とメタクリルニトリルとの総和に対して場合により２０重量％まで、
（ｂ）ホルムアミドまたはモノメチルホルムアミドと、１分子中に炭素原子３〜８個を有する一価の脂肪アルコールとからなる発泡剤混合物、使用される前記モノマー（ａ）に対して０．５〜８重量％、
（ｃ）（ｃ．１）１分子当たり少なくとも２個の二重結合を有するラジカル重合可能なビ      ニル系不飽和化合物、メタクリル酸とメタクリルニトリルとの総和に対して０．０
０５〜５重量％および
（ｃ．２）モノマー混合物（ａ）中に溶解した酸化マグネシウム、メタクリル酸と メタクリルニトリルとの総和に対して１〜５重量％
からなる架橋剤系
からコポリマーを製造し、引き続き、２００〜２６０℃の温度で前記ポリマープレートを発泡させ、引き続き、２工程で熱処理し、この場合、第１工程は、１００〜１３０℃で２〜６時間であり、第２工程は、１８０〜２２０℃で３２〜６４時間であるポリメタクリルイミドフォーム物質の製造法。
【請求項２】
請求項１の方法により得られるポリメタクリルイミドフォーム物質。
【請求項３】
２５０℃を上回る耐熱性を有する、請求項１の方法により得られるポリメタクリルイミドフォーム物質。
【請求項４】
炭素繊維／ビスマレインイミドからなる被覆層を有するサンドイッチ部材の製造のための請求項２または３に記載のポリメタクリルイミドフォーム物質の使用。
【請求項５】
２００℃で４時間の熱負荷と同時に０．２〜０．７ＭＰａの圧力負荷後に３％の最大圧縮歪みを示す、請求項１により製造されるポリメタクリルイミドフォーム物質。
【請求項６】
２００℃で４時間の熱負荷と同時に０．２〜０．７ＭＰａの圧力負荷後に２％の最大圧縮歪みを示す、請求項１により製造されるポリメタクリルイミドフォーム物質。
【請求項７】
請求項１により製造されるポリメタクリルイミドフォーム物質からなる核を有するプレプレッグ。
【発明の詳細な説明】
【０００１】
【発明の属する技術分野】
本発明は、著しく改善された熱機械的性質を有するポリメタクリルイミドフォーム物質に関する。
【０００２】
【従来の技術】
高い耐熱性を有するポリメタクリルイミドは、ポリメチルメタクリレートまたはそのコポリマーと第一級アミンとの反応によって得ることができる。前記のポリマー様のイミド化の多数の例の代わりに、以下のものが挙げられる：
米国特許第４２４６３７４号明細書、欧州特許出願公開第２１６５０５号Ａ２明細書、同第８６０８２１号明細書。この場合、高い耐熱性は、アリールアミンの使用（特開平５−２２２１１９号公報）または特殊なコモノマーの使用（欧州特許出願公開第５６１２３０号Ａ２明細書、同第５７７００２号Ａ１明細書）によって達成できる。しかしながら、前記の全ての反応は、フォームを生じるのではなく、フォームを得るために別個の第２工程で発泡させなければならないような固形のポリマーを生じている。
【０００３】
ポリメタクリルイミドフォーム物質は、以前から公知である（例えば、ドイツ連邦共和国特許第２７２６２６０号明細書を見よ）。該ポリメタクリルイミドフォーム物質は、その高い耐熱性、良好な耐圧性および僅かな重量により、例えば層材料用の核材料またはフォーム物質結合体として広く使用されている（ドイツ連邦共和国特許第２８２２８８５号明細書、ドイツ連邦共和国特許出願公開第３３０４８８２号明細書、米国特許第４３１６９３４号明細書を参照のこと）。
【０００４】
殊に、炭素繊維／ビスマレインイミド（ＣＦ／ＢＭＩ）プレプレッグからなる被覆層を有するサンドイッチ部材の製造と関連して、高い温度での機械的安定性に対する高い要求がある。典型的には、この種の部材は、オートクレーブ中で（２００℃までで数時間）の硬化後に、付加的に、約２４０℃までの温度で更に数時間熱処理される。前記の極端な要求は、良好な耐熱性および良好なクリープ挙動を有する硬質フォーム物質のみが充足できる。
【０００５】
欧州特許出願公開第５３２０２３号Ａ１明細書には、 ａ）第三ブチル（メト）アクリレート５〜５０％およびｂ）メタクリル酸とｃ）メタクリルニトリルとの混合物５０〜９５％からなるポリマーの加熱によって得られる良好な耐熱性および均一なセル構造を有するポリ（メト）アクリルイミドフォーム物質が記載されている。しかし、前記のフォームには、安全性の点から問題のあるイソブテンの分解があり、しかも、複合材料の製造のために必要とされる高い耐熱性を有してはいない。
【０００６】
同様に、ａ）アクリル酸またはメタクリル酸および場合により１種以上の他の不飽和モノマー、通常、アクリルニトリルまたはメタクリルニトリル少なくとも２０重量％からなるポリマーと、ｂ）ホルムアミドまたはモノアルキルホルムアミドとからなるポリマープレートの発泡によって得られるドイツ連邦共和国特許第１８１７１５６号明細書の生成物によっては必要とされる高い耐熱性は達成されない。この文献中には、１分子中に少なくとも２個の反応基を有する化合物のより少ない含量の使用によって十分な性質改善を達成できると確かに記載されてはいるが、しかし、実施例によって証明されてはいない。
【０００７】
イミドフォームの材料の性質および、就中、製造法のもう１つの改善は、ドイツ連邦共和国特許第２７２６２６０号明細書中に記載されている。アクリル酸および／またはメタクリル酸の金属塩０．０１〜５重量％の使用によって、均一なセル構造および高い密度を有するフォームを、発泡剤量を削減せずに用いて、高い発泡温度であっても製造できるという課題は解決されている。高い発泡温度は、使用の間の後の熱負荷の際のフォームの良好な機械的強度にとって必須であるが、しかし、変更されなかった発泡剤量で著しく発泡し、その結果、密度が低すぎてしまう。従って、熱負荷可能なイミドフォームは、事前の発泡剤量の著しい削減によって、これによって制限された、セル構造の均一性を発泡剤量の削減によって制限されて損失しつつも製造できたにすぎない。
【０００８】
金属塩の存在下に発泡剤量を削減せずに高い発泡温度でも、高密度の均一なイミドフォームが製造可能であるという金属塩の驚異的な効果は、（メト）アクリル酸単位と金属イオンとの可逆的イオン架橋によって説明される。前記の塩は、明らかに、分枝鎖の間の該塩の架橋作用によってポリマーの発泡を妨害し、これにより発泡剤を抑制する。
【０００９】
しかしながら、アクリル酸またはメタクリル酸の前記の金属塩の使用に依存するイミドフォームの耐熱性に関しては、何の教示も明らかにされてはおらず、実施例および表の記載によって、フォーム密度が、発泡条件および金属塩含量の作用として示されているにすぎない。個々の場合では、クロム−ＩＩＩ−ジメタクリレート−ヒドロキシドの使用によって、２４６℃の耐熱性および５Ｎ／ｍｍの耐圧性を有するイミドフォーム物質が確かに達成されているが、しかし、この種の毒性および環境的に懸念される金属塩の使用は、もはや時代に即するものではなく、適当な選択肢が必要である。多官能性ビニル系不飽和化合物の使用による可逆性でない共有架橋は、前記特許中に記載されていない。
【００１０】
ドイツ連邦共和国特許出願公開第３５１９００５号Ａ１明細書の記載から、高い温度での有利なクリープ挙動および湿った空気に接しての貯蔵の際のクリープ挙動の僅かな変動によって顕著である改善されたポリメタクリルイミドフォーム物質は公知である。これは、メタクリルニトリル４７〜５３重量％、メタクリル酸５３〜４７重量％と、アクリル酸および／またはメタクリル酸の金属塩０．０１〜４重量％並びにホルムアミドまたはモノメチルホルムアミドおよび１分子中に炭素原子３〜８個を有する一価の脂肪アルコールからなる発泡剤混合物０．５〜４重量％からなる合成樹脂の、２００〜２４０℃の温度への加熱によって達成される。これによって、湿った空気に接してのクリープ挙動の変動並びに水中での貯蔵の際の吸水が本質的に改善されている。付加的なコモノマーの使用は、一般に意図された性質の悪化をまねくと記載されており、従って、推奨されていない。
【００１１】
まだ公開されていないドイツ連邦共和国特許出願第１９６０６５３０．５号明細書には、改善された防火性を有するポリメタクリルイミドフォーム物質が記載されている。ＬＯＩ値（最低酸素指数）の形で記載されているいわゆる下限酸素濃度の高い値を得るためには、事前に、従来の防火剤を高濃度で添加しなければならないが、このことによって、必然的に、防火フォームの機械的性質を明らかに悪化させてしまう。前記明細書の教示によれば、高い防火剤濃度によって通常犠牲にされる性質の損失は、発泡可能なポリマープレートの製造のための反応混合物に、従来の防火剤の相対的に少ない量とともに、付加的にエポキシド樹脂を添加することによって回避される。合計で明らかに低下させられた添加剤の濃度により、本質的に悪化していない材料の性質の場合に、少なくとも２５のより高いＬＯＩ値を達成することができる。金属塩添加剤、アクリル酸またはメタクリル酸の金属塩並びに僅少量の架橋剤の使用は、確かに記載されているが、しかし、前記の発明により達成された２１０℃未満の耐熱性は、本発明の要求には明らかに低すぎる。
【００１２】
【発明が解決しようとする課題】
本発明には、低い密度および明らかに改善された熱機械的性質を有し、耐熱性ができるだけ高く、即ち、できるだけ２３０℃を上回り、有利に２４０℃を上回り、殊に有利に２５０℃を上回っており、１８０〜２００℃の熱負荷と同時に０．２〜０．７ＭＰａの圧力負荷で２〜４時間後にこれまでに達成されていなかったクリープ挙動を示すポリメタクリルイミドフォーム物質を提供するという課題が課されている。前記の性質は、フォーム物質が炭素繊維／ビスマレインイミドからなる被覆層を有するサンドイッチ部材の製造用の核材料として適していなければならない場合、即ち、オートクレーブ硬化、即ち、典型的には１８０〜２００℃および５〜７ＭＰａで４〜６時間の条件下および典型的には２２０〜２４０℃で６〜１６時間の通常の後硬化の条件下で、製造されたプレプレッグの核と被覆層との間に層剥離が生じてはならない場合に必須である。前記の前提条件を充足させるために、一定温度でのＤＩＮ５３４２５によるクリープ試験で得られた圧縮歪みとして特性決定されたフォーム物質のクリープ挙動は、３％よりも良好でなければならない。
【００１３】
【課題を解決するための手段】
前記課題は、まず、１種以上の開始剤並びに場合により他の常用の添加剤の存在下でのラジカル重合によって、
（ａ）メタクリルニトリル４０〜６０重量％、
メタクリル酸６０〜４０重量％および他の単官能性のビニル系不飽和モノマー、メタクリル酸とメタクリルニトリルとの総和に対して場合により２０重量％まで、
（ｂ）ホルムアミドまたはモノメチルホルムアミドと、１分子中に炭素原子３〜８個を有する一価の脂肪アルコールとからなる発泡剤混合物０．５〜８重量％、
（ｃ）（ｃ．１）１分子当たり少なくとも２個の二重結合を有するラジカル重合可能なビニル系不飽和化合物０．００５〜５重量％および
（ｃ．２）モノマー混合物中に溶解した酸化マグネシウム１〜５重量％からなる架橋剤系
からポリマープレートを製造し、引き続き、前記プレートを２００〜２６０℃の温度で発泡させてポリメタクリルイミドプレートにし、引き続き、２工程で熱処理し、この場合、第１工程は、１００〜１３０℃で２〜６時間からなり、第２工程は、１８０〜２２０℃で３２〜６４時間からなるポリメタクリルイミドフォーム材料の製造法によって解決される。
【００１４】
本発明による方法によって、明らかに改善された熱機械的性質を有するポリメタクリルイミドフォーム物質を得ることができる。前記方法により製造されたポリメタクリルイミドフォーム物質は、公知技術水準のこれまでに公知の製品よりも高い耐熱性を有しているばかりでなく、該ポリメタクリルイミドフォーム物質は、就中、圧力および温度が同時に作用する場合に明らかにより良好な圧縮歪み挙動を示している。
【００１５】
この場合、メタクリル酸の金属塩の公知技術水準と比較して明らかに増大された量（酸化マグネシウムとマグネシウム−メタクリレートとが同じ重量比の場合には、相応するモル比は、約５：１である）と多官能性ビニル系不飽和化合物を基礎とする付加的な共有架橋剤との組合せが発泡可能なポリマーになることはそもそも全く期待されていなかった。
【００１６】
【発明の実施の形態】
ポリメタクリルイミドフォーム物質は、構造式：
【００１７】
【化１】
0004017739.tif 000002
【００１８】
で示される繰り返し単位によって特徴付けられる、該繰り返し単位は、ポリマーの単位の５０重量％を上回り、有利に６０〜９０重量％になる。前記の単位は、１５０〜２５０℃への加熱の際に、メタクリルＩＩＩまたはアクリル酸およびメタクリルニトリルの隣接した単位から、環化異性化反応（ドイツ連邦共和国特許第１８１７１５６号Ｃ明細書、同第２７２６２５９号Ｃ明細書、欧州特許第１４６８９２号Ｂ明細書を参照のこと）によって形成される。通常、まず、前生成物を、ラジカル開始剤の存在下に、低い温度、例えば３０〜６０℃で、６０〜１２０℃への後加熱を用いるモノマーの重合によって生じさせ、次に、この前生成物を、約２００〜２６０℃への加熱による第２工程で、含有されている発泡剤によって発泡させている（欧州特許第３５６７１４号Ｂ明細書を見よ）。
【００１９】
フォーム物質の製造に使用されたモノマー混合物（ａ）は、４０：６０〜６０：４０の重量比、有利に４７：５３〜５３：４７の重量比、特に有利に４９：５１〜５１：４９の重量比でのメタクリル酸およびメタクリルニトリルを主成分として含有している。反応バッチの加熱の間および発泡の間のメタクリルイミド基中の重合したモノマーの変化は、常に完全に進行するものではないので、ポリマーは、当初使用されたモノマー単位またはニトリルから生じかつ環化によってイミドに変化しなかったカルボン酸アミド基の僅少量をもしばしば含有している。
【００２０】
他のイミド状でない単位は、付加的に一緒に使用された他の単官能性ビニル系不飽和モノマーに由来することがあり、その重合した単位は、乾式イミド基に変換するのが困難であるか全く不可能である。コモノマーとしては、例えばアクリル酸、アクリル酸またはメタクリル酸のエステルが、殊にＣ原子１〜４個を有する低級アルコール、スチロール、マレイン酸またはその無水物、イタコン酸またはその無水物、ビニルピロリドン、塩化ビニルまたは塩化ビニリデンと一緒に使用できる。コモノマーの含量は、メタクリル酸およびメタクリルニトリルの総和に対して、０〜２０重量％、有利に０〜１０重量％および特に有利に０〜１重量％であってもよい。
【００２１】
イミド基含有ポリマーに変化する間の前生成物の発泡のために、１５０〜２５０℃で分解または蒸発によって気相を形成する発泡剤混合物（ｂ）を公知の方法で使用している。アミド構造、例えば尿素、モノメチル尿素またはＮ，Ｎ′−ジメチル尿素、ホルムアミドまたはモノメチルホルムアミドを有する発泡剤は、分解の際にアンモニアまたはアミンを遊離し、これらは、イミド基を付加的に形成させることがある。本発明により一緒に使用された窒素不含の発泡剤は、ギ酸、水または１分子中に炭素原子３〜８個を有する一価の脂肪アルコール、例えばプロパノール、ブタノール、イソブタノール、ペンタノールまたはヘキサノールからなっていてもよい。発泡剤は、反応バッチ中で、使用されたモノマー（ａ）に対して通常約０．５〜８重量％、有利に０．７〜６重量％の量で使用されている。
【００２２】
架橋剤系（ｃ）の成分（ｃ．１）は、１分子中に少なくとも２個の二重結合を有するラジカル重合可能なビニル系不飽和化合物からなる。
【００２３】
一般化して言えば、共有架橋剤（ｃ．１）としては、少なくとも２個のアリル基または少なくとも２個のメタクリル基またはアクリル基を有するビニル系不飽和化合物を使用することができ、同様に、アリル基および（メト）アクリル基の組合せ物を含有し、かつ架橋の点に関して少なくとも二官能性である化合物も有利である。
【００２４】
この種のモノマーとしては、例えばアリルアクリレート、アリルメタクリレート、アリルアクリルアミド、アリルメタクリルアミド、メチレン−ビス−アクリルアミドまたはメチレン−ビス−メタクリルアミド、ジエチレンビス（アリルカルボネート）、エチレングリコールジアクリレートまたはエチレングリコールジメタクリレート、ジエチレングリコールジアクリレートまたはジエチレングリコールジメタクリレート、トリエチレングリコールジアクリレートまたはトリエチレングリコールジメタクリレート、テトラエチレングリコールジアクリレートまたはテトラエチレングリコールジメタクリレート、トリプロピレングリコールジアクリレートまたはトリプロピレングリコールジメタクリレート、１，３−ブタンジオールジアクリレートまたは１，３−ブタンジオールジメタクリレート、１，４−ブタンジオールアクリレートまたは１，４−ブタンジオールジメタクリレート、ネオペンチルジオールジアクリレートまたはネオペンチルジオールジメタクリレート、ヘキサンジオール−１，６−ジアクリレートまたはヘキサンジオール−１，６−ジメタクリレート、トリメチロールプロパンジアクリレートトリメチロールプロパンジメタクリレート、トリメチロールプロパントリアクリレートまたはトリメチロールプロパントリメタクリレート、ペンタエリトリットトリアクリレートまたはペンタエリトリットトリメタクリレート、ペンタエリトリットテトラアクリレートまたはペンタエリトリットテトラメタクリレート、ペンタエリトリット誘導体を、それぞれ場合により三官能性化合物および四官能性化合物からなる工業的混合物としても使用でき並びにトリアリルシアノレートまたはトリアリルイソシアヌレートを使用できる。
【００２５】
アリルメタクリレートおよびトリアリルシアヌレートは、特に有利である。
【００２６】
それぞれの含量は、メタクリル酸およびメタクリルニトリルの総和に対して、例えば０．００５〜５重量％、有利に０．０１〜３重量％、殊に有利に０．０５〜１重量％であってもよい。
【００２７】
架橋剤系（ｃ）の第二成分（ｃ．２）は、本発明によれば、モノマー混合物中に溶解された酸化マグネシウムからなる。溶解のために使用されたモノマー混合物は、（ａ）で挙げられた成分からなる単独成分または後にポリマープレートの製造に使用された成分を既に含有していてもよい。このことによって、均一な溶液の形成下にマグネシウムメタクリレートは、アクリル酸を事情により一緒に使用する際に、相応する含量のマグネシウムアクリレートを発生する。あるいはまた、イオン性架橋モノマーとして、メタクリル酸の多価金属塩を有利に使用できるかあるいはまた、モノマーバッチ中に可溶性である限りドイツ連邦共和国特許第２７２６２６０号Ｃ明細書に記載の他の金属塩添加剤、即ち、アルカリ金属またはアルカリ土類金属または亜鉛またはジルコンまたは鉛または前記の金属の別の化合物を使用することもできる。通常の量は、それぞれ、メタクリル酸およびメタクリルニトリルの総和に対して、金属塩−（メト）アクリレート０．０１〜１５重量％、有利に０．０２〜１２重量％および殊に有利に０．０５〜１０重量％の範囲内であるかもしくは酸化マグネシウムの使用の場合には、通常の量は、０．０１〜１５重量％、１〜１０重量％、１．１〜５重量％、１．２〜４重量％または１．５〜３重量％であってもよい。特に有利に、酸化マグネシウムは、１〜５重量％である。
【００２８】
イオン性架橋メタクリレート塩（ｃ．２）と共有架橋性多価モノマー（ｃ．１）との比に関連して、マグネシウム塩の含量が増大する場合に、共有架橋剤の含量が同時に減少する場合に有利であることが判明した。このことは、マグネシウム塩が極めて高い重量含量の場合に、架橋剤含量はほとんど０になってもよい。同様に、より高いマグネシウム塩含量の場合に、アリル系架橋剤をメタクリル系架橋剤の代わりに使用することが、一般に有利であることが明らかになった。前記の関係は、極めて多くの場合に、有利であることが判明したが、しかし、必然的なものではない。
【００２９】
重合開始剤としては、それ自体、メタクリレートの重合に通常使用されているもの、例えばアゾ化合物、例えばアゾジイソブチロニトリル並びに過酸化物、例えばジベンゾイルペルオキシドまたはジラウロイルペルオキシドあるいはまた別の過酸化物化合物、例えばｔ−ブチルペルオクタノエートまたはペルケタール並びに場合により酸化還元開始剤である（これについては、H. Rauch-Puntigam、Th. Voelker、Acryl- und Methacrylverbindungen、Springer、Heiderberg、１９６７年または Kirk-Othmer、Encyclopedia of Chemical Technology、第１巻、第２８６頁以降、John Wiley & Sons、New York、１９７８年を参照のこと）。有利に、重合開始剤は、出発物質に対して０．０１〜０．３重量％の量で使用される。また、時間および温度に関連して種々の分解性質を有する重合開始剤を組み合わせることも有用である。例えば第三ブチルペルピバル酸塩、第三ブチルペル安息香酸塩および第三ブチルペル−２−エチルヘキサノエートを同時に使用することは好適である。
【００３０】
ラジカル重合によるポリマープレートの製造の際に場合により一緒に使用される常用の添加剤は、例えば重合調整剤、導電性粒子または防火剤であってもよい。
【００３１】
重合調整剤としては、有利にチオグリコール酸、２−メルカプトエタノール、２−エチルヘキシルチオグリコラート、ブチルチオグリコラート、ブチルメルカプタン、ドデシルメルカプタン、第三ドデシルメルカプタンまたはペンタエリトリット−テトラチオグリコラートを、メタクリレートの重合の際の常用の量で使用することもできる。
【００３２】
導電性粒子の添加は、欧州特許第３５６７１４号Ｂ明細書の記載により、望ましくない静電負荷を防止するために行うことができる。この場合、粒子は、金属、例えばアルミニウム、ニッケル、鉄合金、チタンまたは錫あるいはまた導電性カーボンブラックを使用することもできる。該粒子の使用量は、使用されたモノマーに対して、０．１〜１０重量％の範囲内であってもよいが、通常、約１〜５重量％が使用される。
【００３３】
常用の防火添加剤としては、公知のハロゲン化合物または燐化合物が使用される。有利に、欧州特許第１４６８９２号Ｂ明細書に記載の有機燐化合物、有利にジメチルメタンホスホネート（ＤＭＭＰ）である。常用の使用量は、使用されたモノマーに対して、約５〜１５重量％の範囲内である。例えばＤＭＭＰの量を増大させて使用する際には、通常、フォーム物質の他の熱的および機械的性質は悪化する。
【００３４】
前記方法の第一工程でラジカル重合によって製造されたポリマープレートの発泡は、２００〜２６０℃、有利に２２５〜２６０℃への加熱によって行われる。前記の工程は、有利に、加温器中で、即ち、空気によっての発泡のために必要とされる熱量の伝達によって行われる。あるいはまた、発泡のために必要とされるエネルギーは、場合により別の手段によって、例えばオイルまたは低融点金属と接触しての加熱によって伝達させることができる。同様に、エネルギー導入は、高周波数電磁場の作用、例えばマイクロ波の作用によって行うことができる。完全な発泡のために必要とされる時間は、勿論、エネルギー導入もしくは使用された媒体の熱容量によって大きく左右され、従って、数分から数時間になることもある。発砲後に実施される熱処理は、有利に、前記の時間で空気循環加温器中で実施される。
【００３５】
【実施例】
例  １〜４
それぞれ表中に記載された重量部（Ｔ）でのメタクリル酸、メタクリルニトリル、ホルムアミド、プロパノール−２、酸化マグネシウム（ＭｇＯ）およびアリルメタクリレートもしくはトリアリルシアヌレート並びに第三ブチルペルピバリン酸塩０．１Ｔ、第三ブチルペル安息香酸塩０．１Ｔおよび第三ブチルペル−２−エチルヘキサン酸塩０．０３４Ｔを混合した。
【００３６】
この混合物を、水浴中で３８℃で７２時間、周囲を包囲する密閉テープで５００×５００×２３ｍｍの大きさのプレートにされた２個のガラス板の間で重合させた。このプレートを、引き続き、空気循環加温器中で１１５℃で３時間、熱処理した。得られたポリマープレートを、ガラス板の除去後に、空気循環加温器中で、２時間の加熱によって約２３０℃にして発泡させ、同様に引き続き１１５℃で３時間および１９０℃で４８時間熱処理した。
【００３７】
フォーム物質プレートから、ｋｇ／ｍ3での密度で、ＤＩＮ５３４２１による耐圧強度、ＤＩＮ５３４２４（第３項）による耐熱性および％として圧縮歪みを計算したＤＩＮ５３４２５／ＡＳＴＭ  Ｄ６２１によるクリープ挙動を測定した。
【００３８】
測定された値は、以下の表により明らかである。
【００３９】
【表１】
0004017739.tif 000003
【００４０】
*メタクリル酸／メタクリルニトリル混合物の量を、成分の総和が１００重量％になるように選択した。
【００４１】
例  ５
例３の本発明による組成物のポリメタクリルイミド発泡剤を、２工程の熱処理を用いておよび用いずに、ポリマープレートの発泡後に製造し、かつ測定した。以下の強度を達成した：
【００４２】
【表２】
0004017739.tif 000004
【００４３】
熱処理されていない試料は、１２％の圧縮歪みの超過後に記載された時間で破断した。